(57)【要約】【課題】表面繊維層に極細ポリエステル繊維とカチオン可染性ポリエステル繊維を用いることにより異色性と優れた堅牢度を有するスエード調人工皮革およびその製造方法を提供する。【解決手段】▲１▼　少なくとも表面繊維層としては極細ポリエステル繊維とカチオン可染性ポリエステル繊維との混合体であって、カチオン可染性ポリエステル繊維中のスルホン酸金属塩基を有する化合物の共重合率が２〜４ｍｏｌ％、極細ポリエステル繊維の単繊維繊度（Ａ）　が０．３３ｄｔｅｘ以下の時、カチオン可染性ポリエステル繊維の単繊維繊度（Ｂ）　が次式　５≦Ｂ／Ａ≦２０（但し、Ｂ≦３．３ｄｔｅｘ）を満たし、極細ポリエステル繊維とカチオン可染性ポリエステル繊維の混合重量比が７０／３０〜９５／５である、（不織布シートを染色した）スエード調人工皮革。▲２▼　極細ポリエステル繊維とカチオン可染性ポリエステル繊維とを水分散による抄造法で単繊維状に均一に混合・分散させた後、高圧柱状流により水流交絡不織布を得る人工皮革の製法。【選択図】　　　　なし【特許請求の範囲】
【請求項１】
少なくとも表面繊維層としては極細ポリエステル繊維とカチオン可染性ポリエステル繊維の混合体であって、該極細ポリエステル繊維の単繊維繊度（Ａ）　が０．３３ｄｔｅｘ以下の時、混合するカチオン可染性ポリエステル繊維の単繊維繊度（Ｂ）　が下式を満たし、該極細ポリエステル繊維と該カチオン可染性ポリエステル繊維の混合重量比（極細ポリエステル繊維／カチオン可染性ポリエステル繊維）が７０／３０〜９５／５であり、且つ該カチオン可染性ポリエステル繊維中のスルホン酸金属塩基を有する化合物の共重合率が２〜４ｍｏｌ％であることを特徴とする異色効果を有するスエード調人工皮革。
５≦Ｂ／Ａ≦２０　（但し、Ｂ≦３．３ｄｔｅｘ）・・・（Ｉ）
【請求項２】
前記極細ポリエステル繊維が淡色系であり、前記カチオン可染性ポリエステル繊維が濃染系であり、各々の繊維が均一に分散していることを特徴とする請求項１記載の異色効果を有するスエード調人工皮革。
【請求項３】
繊維長が１０ｍｍ以下の前記極細ポリエステル繊維と繊維長が１０ｍｍ以下の前記カチオン可染性ポリエステル繊維を抄造法を用いて均一に混合および分散させた後、高圧柱状流により水流交絡不織布を得ることを特徴とする請求項１又は２に記載の異色効果を有するスエード調人工皮革の製造方法。
【発明の詳細な説明】
【０００１】
【発明の属する技術分野】
本発明は、極細ポリエステル繊維にカチオン可染性ポリエステル繊維を混合してなる新規な異色効果を有するスエード調人工皮革およびその製造方法に関する。
【０００２】
【従来の技術】
極細繊維を主体とする不織布に各種の高分子化合物を付与、加工を施し人工皮革を得ることは一般に広く知られており、その用途やニーズは多様化してきている。その中にあってメランジ調と呼ばれる、異色効果を表現できるような人工皮革を有することは素材バリエーションを増やすことになり販売戦略上重要である。
【０００３】
従来より同様な目的により努力し開示された技術がある。例えば特開昭５７−６６１９０号公報は０．５ｄ以下の単繊維繊度からなるポリエステル系極細繊維とポリアミド又はセルロース系極細繊維との混在による異色性を追求した技術である。
しかし、この方法を実施例にならいトレースした場合、セルロース系繊維との混在であればセルロース系繊維の摩耗耐久性が低く異色模様の継続的維持に難がある。
メルトブローウェッブによるポリエステルとポリアミドとの積層体を水流交絡させて一体化する方法も記載されているが工程が複雑であり工業生産に耐えるものではないだけでなく両者の混在が不均一で商品価値の低いものである。
【０００４】
また、特開２００１−２６２４７６号公報は０．７ｄｔｅｘ以下の極細ポリエステル繊維と０．７ｄｔｅｘ以下の極細ポリアミド繊維を特定の分散染料と反応染料で染色する技術であるが、使用する原糸構成が細すぎて異色効果に限界があるだけでなくカード、クロスラッパーからなる基布構成であるため異種原糸の均一混合化が難しく異色部分が塊状で発現しやすくなるため商品価値は低いものである。
また、この方法のもうひとつの大きな問題点は染色の主流である液流染色機で染色した場合、ポリアミド極細繊維がピリングしてポリエステル極細繊維内に埋没するような状態になり表面を形成する極細繊維密度が低下するだけでなく、メランジ（異色）効果が非常に弱く、貧相な表面性となり高級スエード調表面にはならない。更に、染色堅牢度としても不満な状態で、特に要求される性能が厳しい椅子張りでは洗濯堅牢度や湿摩擦堅牢度が悪くポリアミド極細繊維を濃色に仕上げるような配色では実用としてとても通用するレベルではない。
【０００５】
更に、特開２０００−２４８４７１号公報では繊維直径の異なるアクリル及び共重合アクリル繊維を用いる技術が開示されているが、この方法では同色系濃淡効果によるメランジ効果しか実現できずカラーバリエーションが出せない。
また、この方法で濃淡差をはっきり出そうとすると、お互いの繊維直径比率をかなり大きくとる必要がある。結果として極細糸に極太糸を混ぜることになり表面粗硬感が強く優美なスエード調表面にはならない。
【０００６】
発明者の研究によれば、極細糸０．１１ｄｔｅｘに対して３．３ｄｔｅｘ以上の繊度を有する糸を混ぜないと濃淡差は明確でなく、メランジ調を特徴とした商品としてはインパクトが弱い。当然ながら表面感は粗硬である。
特開２０００−２４８４７１号公報には極細のアクリル繊維にポリエステルやポリオレフィン、セルロースなどを混ぜるという技術も併せて開示されている。いずれの組み合わせにおいても、椅子張りなどに要求されるマーチンデール摩耗特性などの耐久性能を有するものではなく主体となるアクリル繊維の染色律速になることが多く、実施例からみても杢調のもので、おのずとカラーバリエーションに限界がある。このように従来技術においては均一分散性に優れ、ピリングなどがなく優美なスエード調表面を有し、しかも耐摩耗性能の高い異色性を有した人工皮革で衣料はもとより椅子張り用途に使える素材を提供し得る技術は未だ実現していないのが現実である。
【０００７】
【特許文献１】
特開昭５７−６６１９０号公報
【特許文献２】
特開２０００−２４８４７１号公報
【特許文献３】
特開２００１−２６２４７６号公報
【０００８】
【発明が解決しようとする課題】
本発明は、表面繊維層に極細ポリエステル繊維とカチオン可染性ポリエステル繊維を用いることにより従来技術の問題を解決して、異色系、同色系を問わず新規で優美なメランジ調表面品位と優れた堅牢度、耐摩耗性を有するスエード調人工皮革およびその製造方法を提供することを目的とする。
【０００９】
【課題を解決するための手段】
本発明者らは、前述の従来技術の問題を解決するため鋭意検討した結果、表面繊維層に極細ポリエステル繊維と特定割合でスルホン酸金属塩基を共重合したカチオン可染性ポリエステル繊維を用い、抄造法により単繊維の均一混合、分散させた不織布とすることにより、上記のように優れたスエード調人工皮革が得られるることを見出し、本発明をなすに至った。
即ち、本発明は少なくとも表面繊維層としては極細ポリエステル繊維とカチオン可染性ポリエステル繊維の単繊維状均一混合体であって、該極細ポリエステル繊維の単繊維繊度（Ａ）　が０．３３ｄｔｅｘ以下の時、カチオン可染性ポリエステル繊維の単繊維繊度（Ｂ）　が下式（Ｉ）を満たし、より好ましくは下式（２）　を満たし、且つカチオン可染性ポリエステル繊維中のスルホン酸金属塩基を有する化合物の共重合率が２〜４ｍｏｌ％であり、該極細ポリエステル繊維とカチオン可染性ポリエステル繊維の混合重量比（極細ポリエステル繊維／カチオン可染性ポリエステル繊維）が７０／３０〜９５／５であり、抄造法によって単繊維の均一混合と分散をさせることを特徴とするものである。
５≦Ｂ／Ａ≦２０　（但し、Ｂ≦３．３ｄｔｅｘ）・・・（Ｉ）
７≦Ｂ／Ａ≦１７　（但し、Ｂ≦３．３ｄｔｅｘ）・・・（２）
【００１０】
【発明の実施の形態】
本発明について、以下具体的に説明する。
本発明の人工皮革を構成する極細ポリエステル繊維としては、代表的にはポリエチレンテレフタレートやポリブチレンテレフタレート、ポリトリメチレンテレフタレート等が挙げられる。
また、極細繊維としては溶融紡糸法により直接紡糸されたものが使用出来るし、共重合ポリエステルとポリエステルの海島繊維等の複合糸から共重合ポリエステルを抽出して極細ポリエステルを取り出す方法も有効である。
本発明においては、単繊維繊度０．３３ｄｔｅｘ以下の極細繊維が使用される。
該単繊維繊度が０．３３ｄｔｅｘを超える場合は、混合するカチオン可染性ポリエステル繊維との繊度差が小さくなるため、メランジの発現、特に同色系でのメランジが発現し難く、更に滑らかな表面タッチが得られない。
【００１１】
本発明の人工皮革を構成するもう一つの繊維であるカチオン可染性ポリエステル繊維は、スルホン酸金属塩基を有する化合物、例えば５−ナトリウムスルホイソフタル酸などをポリエステルに共重合させカチオン染料により染色可能としたものであればその他の成分や構造は特に限定されるものではない。
カチオン可染性ポリエステル繊維中に存在するスルホン酸金属塩基を有する化合物の共重合率は一般的には０．５〜５ｍｏｌ％程度であるが、混合する極細ポリエステル繊維とカチオン可染性ポリエステル繊維の発色の強弱バランスから２〜４ｍｏｌ％、好ましくは２．５〜４．０ｍｏｌ％にすることでメランジの強弱バランスが最適となることを見出した。
また、カチオン可染性ポリエステルを得る手段も前記の極細ポリエステル繊維と同様の方法によって得られたものが使用できる。
【００１２】
本発明に使用されるカチオン可染性ポリエステル繊維の単繊維繊度（Ｂ）　は、極細ポリエステル繊維の単繊維繊度（Ａ）　が０．３３ｄｔｅｘ以下のときに下式（Ｉ）を満たし、より好ましくは下式（２）　を満たす範囲であれば特に限定されないが、下式（Ｉ）においてＢ／Ａが５未満になると極細ポリエステル繊維とカチオン可染性ポリエステル繊維の単繊維繊度差が小さくなることから明瞭なメランジ調が得られない。
逆にＢ／Ａが２０を超える場合で、カチオン可染性ポリエステル繊維の単繊維繊度（Ｂ）　が３．３ｄｔｅｘを超える場合は、ベースの極細ポリエステル繊維との繊度差が大きくなりすぎザラツキ感がでるため優美な表面品位と滑らかな表面タッチが得られ難い。
５≦Ｂ／Ａ≦２０　（但し、Ｂ≦３．３ｄｔｅｘ）・・・（Ｉ）
７≦Ｂ／Ａ≦１７　（但し、Ｂ≦３．３ｄｔｅｘ）・・・（２）
【００１３】
本発明において、極細ポリエステル繊維とカチオン可染性ポリエステル繊維ともに、繊維長は１０ｍｍ以下が好ましく、均一混合の点から更に５ｍｍ以下が好ましい。
繊維長が１０ｍｍを超えて長いと、繊維の分散が悪く、塊状になりやすく、均一な異色効果を得られない。
【００１４】
また、本発明においては、明瞭なメランジ調を得るという点から極細ポリエステル繊維とカチオン可染性ポリエステル繊維の混合重量比（極細ポリエステル繊維／カチオン可染性ポリエステル繊維）が７０／３０〜９５／５であることが好ましく、より好ましくは８０／２０〜９０／１０である。
カチオン可染性ポリエステル繊維の混率が３０ｗｔ％を超えるとカチオン可染性ポリエステル繊維の表面カバー率が大きくなりカチオン可染性ポリエステル繊維の色が強く出すぎるため明瞭なメランジ調にならず、逆に５ｗｔ％未満ではカチオン可染性ポリエステル繊維の色が弱くなるため明瞭なメランジ調にならない。
【００１５】
また、本発明の不織布、即ち不織シート状物中に少量の温水可溶性単繊維（例えば水溶性ビニロン）を混合することは本発明の目的を阻害しない範囲で可能である。
本発明の不織シート状物は、表面繊維層として極細ポリエステル繊維とカチオン可染性ポリエステル繊維の混合繊維層を有すれば、前記表面繊維層につながる層としてはどのような構成シート状物を用いてもよい。
例えば表面繊維層と同一構成の繊維層で不織シート状物を構成してもよく、また、表面繊維層につながる層として、表面繊維層で片面、または両面全体が覆われ且つ三次元交絡している編織物からなる層を配置してもよい。
不織シート状物の強度、寸法安定性の点から編織物層が不織シート状物に存在する方がより好ましい。
【００１６】
本発明の不織シート状物は、一般的には上記各種繊維からカード、クロスレイヤー、ランダムウェッバー等の乾式法、及び水中に各繊維を分散させての抄造法等により不織ウェブを製造し、ニードルパンチ、水流交絡処理等により交絡一体化する方法が知られているが、極細ポリエステル繊維とカチオン可染性ポリエステル繊維の単繊維状均一混合体を得るには、水分散からなる抄造法が最も好ましく、カード、クロスレイヤー、ランダムウェッバー法では繊維が束状化し単繊維としての分散が難しく均一分散性に限界がある。
【００１７】
本発明においては、前記の方法で得られた不織シート状物に高分子化合物が付与される。
この場合の高分子化合物としてはポリウレタン樹脂、各種合成ゴム、天然ゴム等が挙げられるが、人工皮革として柔軟で且つ弾力性のある風合、及び耐久性や寸法安定性等の物性を得るためにはポリウレタン樹脂が好ましい。
ポリウレタン樹脂としてはポリエーテル系、ポリエステル系、ポリカーボネート系などがあり、更には、溶剤系、水系が存在するがいずれの樹脂を使用しても差し支えないが、好ましくは水系ポリウレタンである。また、必要に応じて酸化防止剤等の安定剤や各種添加剤を添加することは何ら支障はない。
【００１８】
かくして得られた不織シート状物は染色を行う。
本発明で用いる染色機は、起毛をつけ、深みのある風合いを出すために液流染色機が適している。
本発明において、染色に用いられる染料として極細ポリエステル繊維は分散染料を、カチオン可染性ポリエステル繊維はカチオン染料を用いるが、分散染料、カチオン染料共に堅牢度を満たす染料であれば特に限定されず、目的とする色に応じて適宜選択すればよい。
染色方法については染色加工業者によく知られた通常のポリエステル繊維を染色する方法で実施することが出来、何らの制限も受けず、分散染料とカチオン染料を同時に染色浴中へ投入することが出来る。
【００１９】
このようにして染色された不織シート状物は化学的還元剤の存在下で還元洗浄される。
使用される還元剤としてはハイドロサルファイトナトリウム、二酸化チオ尿素、硫化ソーダ、ハイドロサルファイトカルシウムなどがあるが、これら各種還元剤は使用した染料によって適宜選択すればよく、単独または組み合わせて使用することも出来る。
また、必要に応じて酸、アルカリ、界面活性剤を併用することが出来る。得られた製品は洗濯、耐光、湿摩擦堅牢度において何ら制約を受けるものではなく要求の厳しい椅子張り素材として十分適用するものである。
【００２０】
本発明のスエード調人工皮革によれば、同色系濃淡メランジはもとより２種の色相からなる異色メランジ、更に、カチオン染料のみによる染色で杢調メランジを適宜提供することが出来る。
商品性の高いメランジとしては、ベースとなる極細ポリエステル繊維の発色が明度（Ｌ＊）で４５以上の淡色になるように分散染料の濃度を調整した方が良い。それによってカチオン可染性ポリエステル繊維の発色が活かしやすくなり同色系濃淡、異色系ともにメランジ効果が明瞭になるしカラーバリエーションが豊富になる。
ベース色の明度（Ｌ＊）が４５未満の中濃色でも本発明のメランジ効果は可能であるが一般的に配色は限られてくる。
【００２１】
ベース色の明度（Ｌ＊）の測定方法は、本発明の人工皮革原反を目的の淡色系カラーとなるように分散染料だけで染色した後、測色機（ミノルタ社製分光測色計「ＣＭ−３５００ｄ」）で測色を実施して評価した。
なお、一度測色を行い明度（Ｌ＊）を評価したカラーについては、そのカラーの領域は使用可能であることを確認出来ているので染色のたびに明度（Ｌ＊）を評価する必要はない。
【００２２】
以下、本発明を実施例に基づいて更に具体的に説明するが、それらは本発明の範囲を限定するものではない。
なお、染色された不織シート状物の堅牢度としては下記の３項目を評価し、異色性の評価は目視により３段階（○：明瞭な異色性あり、△：異色性はあるが明瞭ではない、×：異色性なし）で評価した。
ピリングについての評価は目視判定、表面タッチの評価については手触りで評価した。
１．洗濯堅牢度：ＪＩＳ　Ｌ　０８４４
２．耐光堅牢度：ＪＩＳ　Ｌ　０８４２
３．湿摩擦堅牢度：ＪＩＳ　Ｌ　０８４９
【００２３】
【実施例１】
極細ポリエステル繊維として、直接紡糸法によって単繊維繊度０．１７ｄｔｅｘの繊維を製造し、長さ５ｍｍに切断したものを使用した。
カチオン可染性ポリエステル繊維として５−ナトリウムスルホイソフタル酸の共重合率が２．２ｍｏｌ％で、単繊維繊度２．２ｄｔｅｘ、カット長５ｍｍのものを使い、前述の極細ポリエステル繊維とカチオン可染性ポリエステル繊維の混合重量比（極細ポリエステル繊維／カチオン可染性ポリエステル繊維）が８５／１５となるように水中に分散させ、表層用と裏層用の抄造用スラリーを作った。表層目付１１０ｇ／ｍ２、裏層目付６０ｇ／ｍ２とし、その中間に１６５ｄｔｅｘ／４８ｆのポリエステル繊維からなるガーゼ状の織物を封入し、三層積層構造の不織布シートを連続抄造で製造した。次いで高速水流の噴射により三次元交絡不織布を得た。
高速水流には孔径０．１ｍｍの直進流噴射ノズルを用いて、表層から４．０ＭＰａ、裏層から３．０ＭＰａの圧力で噴射処理し、ピンテンターで乾燥後、目付２５０ｇ／ｍ２、厚さ０．９５ｍｍのシート状物を製造した。
【００２４】
このシート状物の表層を＃４００のエメリペーパーを用い、ペーパー速度１０００ｍ／分でバフィングした。これに、ポリウレタン含浸液としてポリエーテル系水系ポリウレタンエマルジョン（日華化学社製「エバファノールＡＰ−１２」）が９重量％、感熱剤として硫酸ナトリウム（Ｎａ２Ｓｏ４）が３重量％となる
ように調合した含浸液を、前記不織布シートに含浸後ピックアップ率１２０％になるようにマングルで絞り付着率を合わせた。その後連続的にピンテンター乾燥機で１３０℃、３分間で加熱乾燥し人工皮革原反とした。
この人工皮革原反を１３００リットルの浴で浴比１：１６になるように設定したサーキュラー液流染色機を用いて１３０℃、２０分の染色を実施した。このとき、極細ポリエステル繊維はベージュ色になるように分散染料を０．１６％ｏｍｆ投入し、カチオン可染性ポリエステル繊維はこげ茶色になるようにカチオン染料を１．４％ｏｍｆ投入した。
その後、二酸化チオ尿素、苛性ソーダを各３ｇ／リットルで８０℃、１５分間の還元洗浄を行い、酸中和、水洗、乾燥を実施して仕上げた。染色後の人工皮革について堅牢度および異色性、ピリングを評価し、その結果を表１に示した。
【００２５】
【実施例２】
実施例１において極細ポリエステル繊維はグレー色になるように分散染料を０．７５％ｏｍｆ投入し、カチオン可染性ポリエステル繊維は黒色になるようにカチオン染料を１．０％ｏｍｆ投入した他は実施例１と同様に作成された人工皮革について堅牢度および異色性、ピリングを評価し、その結果を表１に示した。
【００２６】
【比較例１】
実施例１においてカチオン可染性ポリエステル繊維をポリアミド繊維（ナイロン６６、単繊維繊度２．２ｄｔｅｘ、カット長５ｍｍ）に変えて、ポリアミド繊維の染料を酸性染料とした他は実施例１と同様に作成された人工皮革について堅牢度および異色性、ピリングを評価し、その結果を表１に示した。
【比較例２】
実施例２においてカチオン可染性ポリエステル繊維をポリアミド繊維（ナイロン６６、単繊維繊度２．２ｄｔｅｘ、カット長５ｍｍ）に変えて、ポリアミド繊維の染料を酸性染料とした他は実施例２と同様に作成された人工皮革について堅牢度および異色性、ピリングを評価し、その結果を表１に示した。
表１に示した様に、実施例１，２では、優れた異色性を有し、堅牢度やピリング性も良好であった。
【００２７】
【実施例３〜５、比較例３、４】
実施例１においてカチオン可染性ポリエステル繊維の単繊維繊度を０．６ｄｔｅｘ（比較例３）、１．２ｄｔｅｘ（実施例３）、２．２ｄｔｅｘ（実施例４）、２．８ｄｔｅｘ（実施例５）、３．５ｄｔｅｘ（比較例４）と変化させた他は実施例１と同様に作成された人工皮革について異色性および表面タッチを評価し、その結果を表２に示した。
表２に示すように、Ｂ／Ａが７〜１７の範囲では、異色性、表面タッチ性ともに、良好であった。
【００２８】
【実施例６〜９、比較例５】
実施例１において極細ポリエステル繊維とカチオン可染性ポリエステル繊維の混合重量比（極細ポリエステル繊維／カチオン可染性ポリエステル繊維）を６０／４０（比較例５）、７０／３０（実施例６）、８０／２０（実施例７）、９０／１０（実施例８）、９５／５（実施例９）と変化させた他は実施例１と同様に作成された人工皮革について異色性を評価し、その結果を表３に示した。
表３に示した様に、混合重量比（極細ポリエステル繊維／カチオン可染性ポリエステル繊維）が７０／３０〜９５／５の範囲では、良好な異色性を示した。
【００２９】
【実施例１０〜１２、比較例６，７】
実施例１において混合するカチオン可染性ポリエステル繊維の５―ナトリウムスルホイソフタル酸の共重合率を１．５ｍｏｌ％（比較例６）、２．０ｍｏｌ％（実施例１０）、３．０ｍｏｌ％（実施例１１）、４．０ｍｏｌ％（実施例１２）、５．０ｍｏｌ％（比較例７）と変化させた他は実施例１と同様に作成された人工皮革について異色性を評価し、その結果を表４に示した。
表４に示した様に、カチオン可染性ポリエステル繊維の５―ナトリウムスルホイソフタル酸の共重合率が、２〜４ｍｏｌ％の範囲では、明瞭なメランジ調が得られた。
【００３０】
【実施例１３】
極細ポリエステル繊維として直接紡糸法によって単繊維繊度０．１７ｄｔｅｘの繊維を製造し、長さ５ｍｍに切断したものを使用した。カチオン可染性ポリエステル繊維として５−ナトリウムスルホイソフタル酸の共重合率が２．２ｍｏｌ％で単繊維繊度２．２ｄｔｅｘ、カット長５ｍｍのものを使い、前述の極細ポリエステル繊維とカチオン可染性ポリエステル繊維の混合重量比（極細ポリエステル繊維／カチオン可染性ポリエステル繊維）が８５／１５となるように水中に分散させ、表層用と裏層用の抄造用スラリーを作った。
表層目付１１０ｇ／ｍ２、裏層目付６０ｇ／ｍ２とし、その中間に１６５ｄｔｅｘ／４８ｆのポリエステル繊維からなるガーゼ状の織物を封入し、三層積層構造の不織布シートを連続抄造で製造した。次いで高速水流の噴射により三次元交絡不織布を得た。
高速水流には孔径０．１ｍｍの直進流噴射ノズルを用いて、表層から４．０ＭＰａ、裏層から３．０ＭＰａの圧力で噴射処理し、ピンテンターで乾燥後、目付２５０ｇ／ｍ２、厚さ０．９５ｍｍのシート状物を製造した。
【００３１】
このシート状物の表層を＃４００のエメリペーパーを用い、ペーパー速度１０００ｍ／分でバフィングした。これに、ＰＶＡ含浸液としてポリビニルアルコール（日本合成化学社製「ＧＬ−０５」）が６重量％となるように調合した液を、前記不織布シートに含浸後、ＰＶＡ付着率が１０ｗｔ％になるようにピックアップ率を合わせ１３０℃、３分間で加熱乾燥した。
この基布にポリウレタン含浸液としてポリエーテル系溶剤系ポリウレタン（大日本インキ化学社製「クリスボン」）が１５重量％となるように調整した含浸液を含浸させた後、水中凝固させて人工皮革原反とした。
この人工皮革原反を実施例１と同様に染色して得られた人工皮革について異色性を評価した。その結果、水系ポリウレタンを使用した時と同様、優美なメランジ調人工皮革が得られた。
【００３２】
【実施例１４】
実施例２において投入する染料をカチオン染料１．０％ｏｍｆのみとして極細ポリエステル繊維は未染、カチオン可染性ポリエステル繊維を黒色とした他は実施例２と同様に作成された人工皮革について異色性を評価した。その結果、優美な杢調の表面を有した人工皮革が得られた。
【００３３】
【表１】
2004107807.tif 000002
【００３４】
【表２】
2004107807.tif 000003
【００３５】
【表３】
2004107807.tif 000004
【００３６】
【表４】
2004107807.tif 000005
【００３７】
これらの結果から、極細ポリエステル繊維とカチオン可染性ポリエステル繊維の混合体では単繊維繊度の比率と混合重量比を最適な条件にすることで、異色系、同色系いずれの場合でも優れたメランジ調を有し、また、カチオン可染性ポリエステル繊維だけを濃色に染めることで杢調の表面性を有すことも出来、且つ堅牢度も優れているスエード調人工皮革を得られることが判った。
【００３８】
【発明の効果】
本発明のように、表面繊維層を構成する繊維として極細ポリエステル繊維に特定の繊度のカチオン可染性ポリエステル繊維を水中分散させ抄造、柱状流法によりスエード調人工皮革とすることで、異色部分が塊状で発現せず均一で優美な起毛を有し且つ堅牢度が良好な異色効果のメランジタイプの人工皮革を提供できる。